【手続補正書】
【提出日】平成20年10月2日(2008.10.2)
【手続補正１】
【補正対象書類名】特許請求の範囲
【補正対象項目名】全文
【補正方法】変更
【補正の内容】
【特許請求の範囲】
【請求項１】
ステントの強さおよび延性を改善する金属合金から少なくとも部分的に形成されるステントであって、該金属合金が少なくとも９９．９重量％の固溶体を含み、該金属合金が炭素および酸素を含みそして少なくとも２．５：１の炭素対酸素の原子比を有すると共に該金属合金が、２０ｐｐｍより少ない窒素含量、１５０ｐｐｍより少ない炭素含量および５０ｐｐｍより少ない酸素含量を有することを特徴とするステント。
【請求項２】
該金属合金が、少なくとも９９．９５重量％の固溶体を含む請求項１のステント。
【請求項３】
該金属合金が、少なくとも９８ｋｓｉの平均降伏強さおよび少なくとも１００ｋｓｉの平均極限引張り強さを有する請求項１または２のステント。
【請求項４】
該金属合金が、少なくとも９８ｋｓｉの平均降伏強さおよび少なくとも１００ｋｓｉの平均極限引張り強さを有する請求項１、２または３のステント。
【請求項５】
該金属合金が５ＡＳＴＭを超える平均粒子サイズを有する請求項１−４の何れか１つの項のステント。
【請求項６】
該金属合金が、少なくとも２５％の平均引張り伸びを有する請求項１−５の何れか１つの項のステント。
【請求項７】
該金属合金が、４０未満：１の炭素対窒素の原子比および３０未満：１の酸素対窒素の原子比を有する請求項１−６の何れか１つの項のステント。
【請求項８】
該金属合金が、少なくとも１３．５ｇ／ｃｃの平均密度を有する請求項１−７の何れか１つの項のステント。
【請求項９】
該金属合金が、４６−４９重量％のレニウムおよび５１−５４重量％のモリブデンを含む請求項１−８の何れか１つの項のステント。
【請求項１０】
ステントの強さおよび延性を改善する金属合金から少なくとも部分的に形成されるステントであって、該金属合金が少なくとも９５重量％の固溶体を含み、該金属合金が炭素および酸素を含みそして少なくとも２．５：１の炭素対酸素の原子比を有し、該金属合金が少なくとも９８ｋｓｉの平均降伏強さおよび少なくとも１００ｋｓｉの平均極限引張り強さを有し、該金属合金が５ＡＳＴＭを超える平均粒子サイズを有し、該金属合金が少なくとも２５％の平均引張り伸びを有すると共に、該金属合金が、４０未満：１の炭素対窒素の原子比および３０未満：１の酸素対窒素の原子比を有することを特徴とするステント。
【請求項１１】
該金属合金が、少なくとも９９重量％の固溶体を含む請求項１０のステント。
【請求項１２】
該金属合金が、炭素および酸素を含み、そして５０未満：１の炭素対酸素の原子比を有する請求項１０または１１のステント。
【請求項１３】
該金属合金が、２０ｐｐｍより少ない窒素含量、１５０ｐｐｍより少ない炭素含量および５０ｐｐｍより少ない酸素含量を有する請求項１０−１２の何れか１つの項のステント。
【請求項１４】
該金属合金が少なくとも１３．５ｇ／ｃｃの平均密度を有する請求項１０−１３の何れか１つの項のステント。
【請求項１５】
該金属合金が、４６−４９重量％のレニウムおよび５１−５４重量％のモリブデンを含む請求項１０−１４の何れか１つの項のステント。
【請求項１６】
ステントの強さおよび延性を改善する金属合金から少なくとも部分的に形成されるステントであって、該金属合金が、少なくとも９５重量％のレニウムおよびモリブデンの固溶体を含み、該金属合金が、少なくとも４０重量％のレニウムおよび少なくとも５０重量％のモリブデンを含み、該合金が４０未満：１の炭素対窒素の原子比および２．５：1の炭素対酸素の原子比を有することを特徴とするステント。
【請求項１７】
該金属合金が、少なくとも９９．９重量％のレニウムおよびモリブデンを含み、該レニウム含量が、該合金の４４−４８重量％である請求項１６のステント。
【請求項１８】
該金属合金中の該炭素含量が１００ｐｐｍより少なくそして該金属合金の該酸素含量が５０ｐｐｍより少なく、少なくとも２：１の炭素対酸素の原子比を有する請求項１６または１７のステント。
【請求項１９】
該金属合金中の該炭素含量が５０ｐｐｍより少なくそして該金属合金中の該酸素含量が１０ｐｐｍより少ない請求項１６−１８の何れか１つの項のステント。
【請求項２０】
該金属合金中の炭素対酸素の原子比が５０未満−１０：１である請求項１６−１９の何れか１つの項のステント。
【請求項２１】
該金属合金が窒素を含み、該金属合金中の該窒素含量が２０ｐｐｍより少ない請求項１６−２０の何れか１つの項のステント。
【請求項２２】
該金属合金が、５ＡＳＴＭより大きい平均粒子サイズを有する請求項１６−２１の何れか１つの項のステント。
【請求項２３】
該金属合金が、６−９ＡＳＴＭの平均粒子サイズを有する請求項１６−２２の何れか１つの項のステント。
【請求項２４】
該金属合金が、少なくとも２５％の平均引張り伸びを有する請求項１６−２３の何れか１つの項のステント。
【請求項２５】
該金属合金が、該ステントの少なくとも８０重量％を占める請求項１６−２４の何れか１つの項のステント。
【請求項２６】
該金属合金が、重量％で、
Ｃ        ＜１５０ｐｐｍ
Ｍｏ        ５１−５６％
Ｏ        ＜５０ｐｐｍ
Ｎ        ＜２０ｐｐｍ
Ｒｅ        ４４−４９％
を含み、そして６−８ＡＳＴＭの粒子サイズ、２．５−１０：１の炭素対酸素の比、２５−３５％の平均引張り伸びを有し、そしてレニウム＋モリブデンの含量が少なくとも９９．９重量％である請求項１６−２５の何れか１つの項のステント。
【請求項２７】
該金属合金が、重量％で、
Ｃ        ＜５０ｐｐｍ
Ｍｏ        ５２．５−５５．５％
Ｏ        ＜１０ｐｐｍ
Ｎ        ＜１０ｐｐｍ
Ｒｅ        ４４．５−４７．５％
を含み、そして６−７ＡＳＴＭの粒子サイズ、２．５−１０：１の炭素対酸素の原子比、２５−３５％の平均引張り伸びを有し、そしてレニウム＋モリブデンの含量が少なくとも９９．９重量％である請求項１６−２６の何れか１つの項のステント。
【請求項２８】
該金属合金が、重量％で、
Ｃ        ＜５０ｐｐｍ
Ｍｏ        ５２．５％
Ｏ        ＜１０ｐｐｍ
Ｎ        ＜１０ｐｐｍ
Ｒｅ        ４７．５％
を含み、そして６−７ＡＳＴＭの粒子サイズ、２．５−１０：１の炭素対酸素の原子比、２５−３５％の平均引張り伸びを有し、そしてレニウム＋モリブデンの含量が少なくとも９９．９重量％である請求項１６−２７の何れか１つの項のステント。
【請求項２９】
ステントの強さおよび延性を改善する少なくとも８０重量％の金属合金から形成されるステントであって、該金属合金が、少なくとも９９．９重量％のレニウムおよびモリブデンの固溶体を含み、該金属合金は炭素および酸素を含みそして少なくとも２：１の炭素対酸素の原子比および３０未満：１の酸素対窒素の原子比を有し、該金属合金が少なくとも９８−１２２ｋｓｉの平均降伏強さおよび１００−１５０ｋｓｉの平均極限引張り強さを有し、該金属合金が６−９ＡＳＴＭの粒子サイズを有し、該金属合金が２５−３５％の平均引張り伸びを有し、そして該金属合金が、重量％で、
Ｃ        ≦１５０ｐｐｍ
Ｍｏ        ５１−５６％
Ｏ        ≦５０ｐｐｍ
Ｎ        ≦２０ｐｐｍ
Ｒｅ        ４４−４９％
を含むことを特徴とするステント。
【請求項３０】
該金属合金が、重量％で、
Ｃ        ≦５０ｐｐｍ
Ｍｏ        ５２．５−５５．５％
Ｏ        ≦１０ｐｐｍ
Ｎ        ≦１０ｐｐｍ
Ｒｅ        ４４．５−４７．５％
を含み、そして６−７ＡＳＴＭの粒子サイズを有する請求項２９のステント。